(57)【要約】  【課題】  ２Ｐ法により光記録媒体を製造する際に、中間層を形成する樹脂と光透過性スタンパとを、無理な負荷をかけることなく容易に剥離することができ、製造効率が改善された積層型の光記録媒体の製造方法を提供すること。  【解決手段】  ポリカーボネート製の第１基板１０１上に形成された有機色素を含む第１記録層１０２と第１反射層１０３の上に紫外線硬化樹脂の前駆体からなる紫外線硬化性樹脂原料層１０４ａを塗布し、その上に凹凸形状を有する非極性部材であるポリプロピレン製の光透過性スタンパ１１０を載置し、紫外線照射により樹脂を硬化させた後に、無理な負荷をかけることなく光透過性スタンパ１１０を容易に剥離して凹凸形状が転写された中間層１０４を形成し、さらにその上に第２記録層１０５と第２反射層１０６とを積層する。  【選択図】  図１
2005166241.tif 000002
【特許請求の範囲】
【請求項１】
基板上に、直接又は他の層を介して、照射される光により情報が記録される記録層を形成する工程と、
形成された前記記録層上に、直接又は他の層を介して、樹脂原料層を形成する工程と、
形成された前記樹脂原料層上に、凹凸形状を有する非極性部材から構成される光透過性スタンパを載置した後に前記光透過性スタンパを剥離し、当該樹脂原料層に前記凹凸形状を転写して中間層を形成する工程と、
を有することを特徴とする光記録媒体の製造方法。
【請求項２】
前記非極性部材が、分子中に極性基を有しない高分子材料であることを特徴とする請求項１に記載の光記録媒体の製造方法。
【請求項３】
前記非極性部材が、ポリオレフィンであることを特徴とする請求項１又は２に記載の光記録媒体の製造方法。
【請求項４】
前記ポリオレフィンが結晶性ポリオレフィンであることを特徴とする請求項３に記載の光記録媒体の製造方法。
【請求項５】
前記非極性部材が、ポリプロピレンであることを特徴とする請求項１乃至４のいずれか１項に記載の光記録媒体の製造方法。
【請求項６】
前記光透過性スタンパは、溶融状態でのメルトフローレイト（ＭＦＲ）が２０ｇ／１０ｍｉｎ．以上である非極性高分子材料からなることを特徴とする請求項１乃至５のいずれか１項に記載の光記録媒体の製造方法。
【請求項７】
前記光透過性スタンパの外径が、前記基板の外径より大きいことを特徴とする請求項１乃至６のいずれか１項に記載の光記録媒体の製造方法。
【請求項８】
前記光透過性スタンパの外径が、前記基板の外径より１ｍｍ以上１５ｍｍ以下の範囲で大きいことを特徴とする請求項７に記載の光記録媒体の製造方法。
【請求項９】
前記光透過性スタンパの凹凸形状を有する面の上に前記樹脂原料層とは異なる他の樹脂原料層を形成し、前記他の樹脂原料層と前記記録層上に直接又は他の層を介して形成された当該樹脂原料層とが向かい合うようにして、前記光透過性スタンパが載置されることを特徴とする請求項１乃至８のいずれか１項に記載の光記録媒体の製造方法。
【請求項１０】
前記樹脂原料層が、放射線硬化性樹脂からなることを特徴とする請求項１乃至９のいずれか１項に記載の光記録媒体の製造方法。
【請求項１１】
前記光透過性スタンパを剥離する前に、前記樹脂原料層に光を照射し、当該樹脂原料層中の放射線硬化性樹脂を硬化させて中間層を形成することを特徴とする請求項１０に記載の光記録媒体の製造方法。
【請求項１２】
前記基板の外径よりも外側に中間層が存在する場合に、当該基板の外径よりも外側に存在する中間層部分を取り除くことを特徴とする請求項１乃至１１のいずれか１項に記載の光記録媒体の製造方法。
【請求項１３】
前記基板の外径よりも外側に存在する前記中間層部分を、レーザー光を照射することにより取り除くことを特徴とする請求項１２に記載の光記録媒体の製造方法。
【請求項１４】
前記基板と前記光透過性スタンパとの間にナイフエッジを挿入して、当該光透過性スタンパを剥離することを特徴とする請求項１乃至１３のいずれか１項に記載の光記録媒体の製造方法。
【請求項１５】
前記基板及び前記光透過性スタンパが平面円環形状を有し、当該基板及び当該光透過性スタンパの内径側からナイフエッジを挿入することを特徴とする請求項１４に記載の光記録媒体の製造方法。
【請求項１６】
前記光透過性スタンパの膜厚を、前記ナイフエッジが挿入される部分において薄くすることを特徴とする請求項１４又は１５に記載の光記録媒体の製造方法。
【請求項１７】
前記凹凸形状が転写された前記中間層上に、直接又は他の層を介して、照射される光により情報が記録される他の記録層をさらに形成する工程と、を有することを特徴とする請求項１乃至１６のいずれか１項に記載の光記録媒体の製造方法。
【請求項１８】
フォトポリメリゼーション法により中間層を形成する工程を有する光記録媒体の製造方法において使用される光透過性スタンパであって、
前記光透過性スタンパは、波長３００〜４００ｎｍの光に対する透過率が１０％以上である非極性部材から形成されることを特徴とする光透過性スタンパ。
【請求項１９】
前記光透過性スタンパの厚さが、０．３ｍｍ〜５ｍｍであることを特徴とする請求項１８に記載の光透過性スタンパ。
【請求項２０】
前記光透過性スタンパの外径が、前記光記録媒体の外径より大きいことを特徴とする請求項１８又は１９に記載の光透過性スタンパ。
【発明の詳細な説明】
【技術分野】
【０００１】
本発明は、光記録媒体の製造方法等に関し、より詳しくは、生産効率が向上する光記録媒体の製造方法等に関する。
【背景技術】
【０００２】
近年、長時間かつ高画質の動画等の大容量データを記録・再生するために、従来と比較してさらなる情報の高密度化が可能となる光記録媒体の開発が望まれている。このような情報の高密度化が可能な光記録媒体としては、例えば、１枚の媒体に記録層を２層（デュアルレイヤ）設けた積層構造を有するＤＶＤ−ＲＯＭ等が挙げられる。このような、記録層を２層以上設ける多層化の技術を用いれば、１層あたりの記録密度は変化させることなく容量を増大させることが可能である。
このような積層型多層光記録媒体は、通常、フォトポリメリゼーション法（Ｐｈｏｔｏ  Ｐｏｌｙｍｅｒｉｚａｔｉｏｎ：以下、「２Ｐ法」と記すことがある。）と呼ばれる製造方法により製造される。２Ｐ法によれば、例えば、記録トラック用の凹凸が形成された透明な第１基板上に第１記録層、第１反射層、記録トラック用の凹凸が形成された中間層、第２記録層、第２反射層をこの順に形成し、最後に第２基板を接着することにより２層構造の光記録媒体が製造される。
【０００３】
２Ｐ法の場合は、中間層は、通常、以下のようにして製造される。即ち、先ず、第１反射層上に光硬化性樹脂原料等を塗布した後、この上に凹凸を有する光透過性スタンパを載置する。次いで、上記光硬化性樹脂原料等を硬化させた後にスタンパを剥離する。このようにして、光硬化性樹脂の表面に凹凸を転写させて、中間層を形成する。このため、２Ｐ法においては、光硬化性樹脂を硬化させた後のスタンパをスムーズに剥離することが必要とされる。即ち、２Ｐ法により記録用トラック用の凹凸を有する中間層を形成する際に、中間層の光硬化性樹脂にスタンパが密着したまま硬化したり、光硬化性樹脂とスタンパとが剥離し難い、又は、剥離しても中間層の表面の均一性が低下する等の、製造上の問題が生じると、光記録媒体に安定して光情報の記録・再生を行うことができなくなる。このような光硬化性樹脂とスタンパとの剥離が容易に行われるように、例えば、予めスタンパ側にＳｉＯ２等の透明性の無機材料を表面コーティングする方法が提案されている（特許文献１参照）。
【０００４】
【特許文献１】特開２００２−２７９７０７号公報（段落（００２６）等参照）
【発明の開示】
【発明が解決しようとする課題】
【０００５】
特許文献１に記載された方法のように、２Ｐ法において使用するスタンパに予め透明性の無機材料を表面コーティングするためには、以下の工程が必要となる。つまり、樹脂製スタンパの表面に形成された溝／情報ピットの上に、真空スパッタ装置等によって、ＳｉＯ２等の無機材料からなる誘電体膜を、所定の厚さに形成する必要がある。これでは、光記録媒体の製造工程が煩雑となり、また、製造コストが増大する一因となる。
【０００６】
本発明は、このような２Ｐ法により積層型多層光記録媒体を製造する上で浮き彫りになった技術的課題を解決すべくなされたものである。
即ち、本発明の目的は、製造効率が改善された積層型多層光記録媒体の製造方法を提供することにある。
また、本発明の他の目的は、２Ｐ法により積層型多層光記録媒体を製造する際に使用される光透過性スタンパを提供することにある。
【課題を解決するための手段】
【０００７】
かかる課題を解決すべく、本発明においては、２Ｐ法による光記録媒体の製造方法において非極性部材からなる光透過性スタンパを使用している。即ち、本発明が適用される光記録媒体の製造方法は、基板上に、直接又は他の層を介して、照射される光により情報が記録される記録層を形成する工程と、形成された記録層上に、直接又は他の層を介して、樹脂原料層を形成する工程と、形成された樹脂原料層上に、凹凸形状を有する非極性部材から構成される光透過性スタンパを載置した後に光透過性スタンパを剥離し、樹脂原料層に凹凸形状を転写して中間層を形成する工程と、を有することを特徴とするものである。
【０００８】
本発明が適用される光記録媒体の製造方法においては、非極性部材が、分子中に極性基を有しない高分子材料であることを特徴とする。このことにより、光記録媒体の紫外線硬化性樹脂等から形成される樹脂層と光透過性スタンパとを、無理な負荷をかけることなく容易に剥離することができる。その結果、記録層等の変形が防止され、光情報の記録・再生のための信号波形を安定させることができる。また、光透過性スタンパ側に、紫外線硬化性樹脂の残渣が付着しにくいので光透過性スタンパを再利用できることとなる。
非極性部材としては、ポリオレフィンであることが好ましく、さらに、ポリオレフィンの中でも、結晶性ポリオレフィンであることが好ましい。そして、結晶性ポリオレフィンの中でも、ポリプロピレンであることが好ましい。上記材料とすれば、本発明の効果が良好に発揮される。
【０００９】
本発明が適用される光記録媒体の製造方法においては、光透過性スタンパは、溶融状態でのメルトフローレイト（ＭＦＲ）が２０ｇ／１０ｍｉｎ．以上である非極性高分子材料からなることが好ましい。非極性高分子材料のＭＦＲがこの範囲にある場合は、射出成形法等により、容易に光透過性スタンパが成形される。
本発明が適用される光記録媒体の製造方法においては、光透過性スタンパの外径が、基板の外径より大きいことが好ましい。この場合、光透過性スタンパの外径が、基板の外径より１ｍｍ以上１５ｍｍ以下の範囲で大きいことが好ましい。光透過性スタンパの外径を基板の外径より大きくすることにより、中間層製造時に端部バリが発生しても、この端部バリの除去が容易になる。
【００１０】
さらに、本発明が適用される光記録媒体の製造方法においては、光透過性スタンパの凹凸形状を有する面の上に、前述した記録層上に直接又は他の層を介して形成した樹脂原料層とは異なる他の樹脂原料層を形成し、この樹脂原料層と記録層上に直接又は他の層を介して形成された樹脂原料層とが向かい合うようにして、光透過性スタンパが載置されるようにすることが好ましい。上記の製造方法を採用することにより、中間層製造時に発生することがある端部バリの除去がより容易になる。また、上記製造方法を採用することにより、良好な端面形状を有する中間層が得やすくなる。
【００１１】
また、本発明が適用される光記録媒体の製造方法においては、樹脂原料層が、放射線硬化性樹脂からなることが好ましい。放射線硬化性樹脂の採用により、光透過性スタンパの凹凸形状を容易に転写することができる。そして、光透過性スタンパを剥離する前に、樹脂原料層に光を照射し、樹脂原料層中の放射線硬化性樹脂を硬化させて中間層を形成することが好ましい。
【００１２】
本発明が適用される光記録媒体の製造方法においては、基板の外径よりも外側に中間層が存在する場合に、この基板の外径よりも外側に存在する中間層部分を取り除くことが好ましい。上記中間層部分を取り除くことにより、中間層の端部形状を良好にすることができる。そして、上記基板の外径よりも外側に存在する中間層部分を、レーザー光を照射することにより取り除くことが好ましい。レーザー光の使用により、中間層の端部形状の精度をより向上させることができるからである。
【００１３】
本発明が適用される光記録媒体の製造方法においては、基板と光透過性スタンパとの間にナイフエッジを挿入して、光透過性スタンパを剥離することが好ましい。さらに、基板及び光透過性スタンパが平面円環形状を有する場合には、基板及び光透過性スタンパの内径側からナイフエッジを挿入することが好ましい。ナイフエッジの使用により、光透過性スタンパの剥離を容易に行うことができる。また、光透過性スタンパの膜厚を、ナイフエッジが挿入される部分において薄くすることが好ましい。このようにすることにより、ナイフエッジの挿入が容易となるからである。
【００１４】
本発明が適用される光記録媒体の製造方法においては、さらに、凹凸形状が転写された中間層上に、直接又は他の層を介して、照射される光により情報が記録される他の記録層をさらに形成する工程と、を有することが好ましい。このようにすれば、積層型多層光記録媒体を効率良く製造することができる。
【００１５】
また、本発明は、フォトポリメリゼーション法により中間層を形成する工程を有する光記録媒体の製造方法において使用される光透過性スタンパであって、光透過性スタンパは、波長３００〜４００ｎｍの光に対する透過率が１０％以上である非極性部材から形成されることを特徴とする光透過性スタンパとして捉えることができる。また、光透過性スタンパの厚さが、０．３ｍｍ〜５ｍｍであることが好ましい。光透過性スタンパの厚さを上記範囲内とすれば、紫外線硬化性樹脂等を効率よく硬化させることが出来、生産性を向上させることが出来る。そして、光透過性スタンパの外径が、光記録媒体の外径より大きいことが好ましい。光透過性スタンパの外径を光記録媒体の外径よりも大きくすれば、中間層製造時に端部バリが発生しても、これを取り除くことが容易になる。
【発明の効果】
【００１６】
本発明によれば、２Ｐ法による積層型多層光記録媒体の製造効率が改善される。
【発明を実施するための最良の形態】
【００１７】
以下、本発明を実施するための最良の形態（以下、発明の実施の形態という。）について詳述する。しかしながら、本発明は、以下の実施の形態に限定されるものではなく、その要旨の範囲内で種々変形して実施することができることはいうまでもない。
（本実施の態様が適用される光記録媒体の製造方法の好ましい態様）
図１は、本実施の形態が適用される光記録媒体の製造方法の好ましい一例を説明するための図である。図１には、積層型多層光記録媒体の製造方法の例として、有機色素を含む２つの記録層を有するデュアルレイヤタイプの片面入射型の光記録媒体（片面２層ＤＶＤ−Ｒ又は片面２層ＤＶＤレコーダブル・ディスク）の製造方法が示されている。
【００１８】
図１（ｆ）に示された片面２層ＤＶＤ−Ｒに代表される片面２層の光記録媒体１００は、ディスク状の光透過性の第１基板１０１と、この第１基板１０１上に、色素を含む第１記録層１０２と、半透明の第１反射層１０３と、紫外線硬化性樹脂からなる光透過性の中間層１０４と、色素を含む第２記録層１０５と、第２反射層１０６と、接着層１０７と、最外層を形成する第２基板１０８とが、順番に積層された構造を有している。第１基板１０１及び中間層１０４上にはそれぞれ凹凸が形成され、それぞれ記録トラックを構成している。片面２層ＤＶＤ−Ｒである光記録媒体１００の光情報の記録・再生は、第１基板１０１側から第１記録層１０２及び第２記録層１０５に照射されたレーザー光１０９により行われる。
【００１９】
尚、本実施の形態が適用される光記録媒体の製造方法において、「光透過性（又は透明）」とは、色素を含む第１記録層１０２及び第２記録層１０５に光情報を記録・再生するために照射される光の波長に対する光透過性を意味するものである。具体的には、記録・再生のための光の波長について、通常３０％以上、好ましくは５０％以上、より好ましくは６０％以上の透過性があることを言う。一方、記録・再生のための光の波長に対する透過性は、理想的には１００％であるが、通常は、９９．９％以下の値となる。
【００２０】
図１（ａ）に示すように、表面に凹凸で、溝、ランド、及びプリピットが形成された第１基板１０１を、ニッケル製スタンパ等を用いて射出成形等により作製する。次に、有機色素を含有する塗布液を第１基板１０１の凹凸を有する側の表面にスピンコート等により塗布する。その後塗布液に使用した溶媒を除去するために加熱等を行い、第１記録層１０２を成膜する。第１記録層１０２を成膜した後、Ａｇ合金等をスパッタまたは蒸着することにより、第１記録層１０２上に第１反射層１０３を成膜する。このように第１基板１０１上に第１記録層１０２、第１反射層１０３を順に積層することによって作製されたものをデータ基板１１１という。ここではデータ基板１１１は透明である。
【００２１】
続いて、図１（ｂ）に示すように、第１反射層１０３の表面全体に、例えば放射線硬化性樹脂の一つである紫外線硬化性樹脂の前駆体をスピンコート等により塗布し、樹脂原料層（以下、説明の便宜から「紫外線硬化性樹脂原料層」と呼ぶ。）１０４ａを形成する。尚、本発明においては、「放射線」を、電子線、紫外線、可視光、赤外線を含む意味で用いる。
また、ここでは、データ基板１１１上に紫外線硬化性樹脂の前駆体を直接塗布しているが、これに限られるものではなく、例えば、データ基板１１１上に他の層を設けても良い。スピンコートの回転数は、通常５００〜６０００ｒｐｍ程度である。
尚、本実施の形態では、樹脂原料層の材料の例として紫外線硬化性樹脂を用いている。しかしながら、樹脂原料層の材料は、紫外線硬化性樹脂に限られるものではなく、例えば、熱硬化性樹脂を用いることもできる。
【００２２】
次に、図１（ｃ）に示すように、凹凸形状を有する光透過性スタンパ１１０を紫外線硬化性樹脂原料層１０４ａ上に載置する。この状態で光透過性スタンパ１１０を介して、光透過性スタンパ１１０側から紫外線を照射して紫外線硬化性樹脂を硬化させる。そして、紫外線硬化性樹脂が十分に硬化したところで光透過性スタンパ１１０を剥離する。以上の操作を経て、紫外線硬化性樹脂の表面に、光透過性スタンパ１１０の凹凸が転写された中間層１０４（図１（ｄ））が形成される。光透過性スタンパ１１０の載置は、紫外線硬化性樹脂原料層１０４ａの膜厚が所定範囲になるように調節して行なわれる。尚、紫外線硬化性樹脂原料層１０４ａを硬化させるための紫外線の照射は、光透過性スタンパ１１０側からの照射に限定されない。例えば、紫外線硬化性樹脂原料層１０４ａの側面からの照射する方法が挙げられる。
【００２３】
本実施の形態において使用される光透過性スタンパ１１０は、表面に凹凸形状を有する非極性部材から構成されている。非極性部材から構成される光透過性スタンパ１１０を使用することにより、中間層１０４と光透過性スタンパ１１０とを、無理な負荷をかけることなく容易に剥離することができる。その結果、第１記録層１０２及び第１反射層１０３が変形するおそれが減少する。さらに、中間層１０４の表面の均一性が保たれることにより光情報の記録・再生のための信号波形を安定させることができる。また、光透過性スタンパ１１０側に、紫外線硬化性樹脂の残渣が付着しにくいので光透過性スタンパ１１０を再利用しやすい。
ここで、「極性」とは分子内で電子が局在し電荷が不均一に偏った状態をいう。また、「非極性」とは上記電荷の偏りが存在しない状態をいう。
【００２４】
光透過性スタンパ１１０を構成する非極性部材としては、例えば、無機材料又は有機材料が挙げられる。無機材料としては、例えば、無機ガラスが挙げられる。有機材料としては、例えば、分子中に極性基を有しない高分子材料が挙げられる。なかでも、分子中に極性基を有しない高分子材料を用いて光透過性スタンパ１１０を形成する場合は、例えば、逆（ネガ）の凹凸パターンを有する金属製スタンパ（例えば、ニッケル製スタンパ）を用いて、射出成形等により作製すれば良い。
【００２５】
このような極性基としては、例えば、酸素原子を含む極性基、窒素原子を含む極性基、硫黄原子を含む極性基、ハロゲン原子を含む極性基等が挙げられる。具体的には、酸素原子を含む極性基としては、例えば、水酸基、エーテル基、アルデヒド基、カルボニル基、アセチル基、カルボキシル基、エステル基等が挙げられる。窒素原子を含む極性基としては、例えば、アミノ基、イミノ基、アンモニウム基、アミド基、イミド基、ニトロ基、ニトロソ基、ジアゾ基、アクリロニトロ基等が挙げられる。硫黄原子を含む極性基としては、例えば、チオール基、スルフィド基、スルホン酸基等が挙げられる。ハロゲン原子を含む極性基としては、例えば、クロロ基、クロルメチル基、クロロシル基、クロリル基、ペルクロリル基、ブロモ基、ヨード基、ヨードシル基、フルオロ基等が挙げられる。本発明においては、上記例示した極性基を分子中に有しない高分子材料を用いることが好ましい。また、分子内に極性基を有しない高分子材料は、分子中に、炭素−炭素二重結合等の不飽和結合、フェニル基等の芳香族単環炭化水素基、ナフチル基等の縮合多環炭化水素基を有しないことが好ましい。
【００２６】
一般に、分子内に極性基を有する高分子材料の分子間には、極性基内に電荷の偏りがあるため、クーロン力（静電気力）が働きファンデルワールス力（分子間引力）が大きくなる。また、一般に、紫外線硬化性樹脂等の樹脂原料層に用いる材料は分子内に極性基が結合した構造を有するものが多い。この場合、分子内に極性基を有する高分子材料から形成されたスタンパを使用すると、スタンパと紫外線硬化性樹脂とのファンデルワールス力が大きくなり、スタンパと紫外線硬化性樹脂との剥離が困難となる。従って、分子内に極性基を有しない高分子材料からなるスタンパを用いることにより、ファンデルワールス力が低減し、紫外線硬化性樹脂との接着性も脆弱なものとなる。その結果、スタンパと紫外線硬化性樹脂と容易に剥離することが可能となると考えられる。
尚、「分子中に極性基を有しない高分子材料」は、理想的には、その高分子の基本構造の中に極性基を全く有しない高分子をいう。
【００２７】
分子内に極性基を有しない高分子材料としては、例えば、ポリオレフィンが挙げられる。ポリオレフィンは、炭素と水素とからなる単純な構造を有するため非極性の性質を示す。このため、ポリオレフィンは、紫外線硬化性樹脂等の放射線硬化性樹脂や熱硬化性樹脂との剥離が容易となる。また、ポリオレフィンは、放射線硬化性樹脂を硬化させる際に必要な短波長の光に対する光透過率が大きいという長所を有する。さらに、ポリオレフィンは、使用後に廃棄する際に焼却しても有害なガス等を排出せず環境への負荷が小さいという長所もある。
【００２８】
ポリオレフィンは、結晶性ポリオレフィンと非晶質ポリオレフィンとに分類することができる。
より具体的には、ポリオレフィンとしては、例えば、α−オレフィンの重合体、環状オレフィンの重合体が挙げられる。α−オレフィンの重合体としては、例えば、ポリエチレン、ポリプロピレン、エチレン・プロピレン共重合体、エチレンと炭素原子数４〜２０のα−オレフィンとの共重合体等が挙げられる。このような炭素原子数４〜２０のα−オレフィンとしては、例えば、１−ブテン、１−ペンテン、１−ヘキセン、４−メチル−１−ペンテン、１−ヘプテン、１−オクテン、１−ノネン、１−デセン、１−ウンデセン、１−ドデセン、９−メチル−１−デセン、１１−メチル−１−ドデセン、１−テトラデセン、１−ヘキサデセン、１−オクタデセン、１−エイコセン等が挙げられる。環状オレフィンの重合体としては、例えば、テトラシクロドデセン類とジシクロペンタジエン類との開環重合体の水素添加物である非晶質ポリオレフィン等が挙げられる。
【００２９】
ポリオレフィンの中でも、ポリエチレン、ポリプロピレン、エチレン・プロピレン共重合体、非晶質ポリオレフィンが好ましい。ポリエチレン、ポリプロピレン、エチレン・プロピレン共重合体は、高結晶性のため透明性においてはやや劣るものの、安価に成形することができる。特に、ポリプロピレン及びエチレン・プロピレン共重合体は、耐熱特性、耐疲労特性（ヒンジ特性）にも優れていることから好ましい。最も好ましくは、ポリプロピレンである。
【００３０】
また、非晶質ポリオレフィンはその非晶質性により、透明性と精密成形性に優れている。非晶質ポリオレフィンとしては、例えば、ゼオネックス又はゼオノア（日本ゼオン株式会社製）の商品名で市販されているものが好ましい。
ポリエチレン、ポリプロピレン、エチレン・プロピレン共重合体等の結晶性ポリオレフィンは、広く一般成形材料として使用されている。このため、結晶性ポリオレフィンは、非晶質ポリオレフィンに対して安価に入手することが可能となる。従って、結晶性ポリオレフィンの採用により、積層型多層光記録媒体の製造にかかるコストを低減することが可能となる。
【００３１】
また、これらの結晶性ポリオレフィンは、非晶質ポリオレフィンと比較して耐疲労特性（ヒンジ特性）に優れている。結晶性ポリオレフィンの耐疲労特性（ヒンジ特性）が優れていることにより、以下の利点が発揮される。即ち、光透過性スタンパを剥離する工程においては光透過性スタンパを一部変形させることになる。従って、光透過性スタンパを繰り返し使用する場合には、光透過性スタンパが繰り返し変形させられることとなる。ここで、結晶性ポリオレフィンで作製した光透過性スタンパは、非晶性ポリオレフィンで作製した光透過性スタンパと比較して耐疲労特性（ヒンジ特性）に優れるので、光透過性スタンパを繰り返し使用して上記変形を繰り返し行った場合においても、クラックが生じにくい長所がある。
これら結晶性ポリオレフィンの中では、ポリプロピレン、エチレン・プロピレン共重合体が耐疲労特性（ヒンジ特性）・耐熱性に特に優れていることから好ましい。
【００３２】
非極性部材の流動性としては、溶融状態でのメルトフローレイト（Ｍｅｌｔ  Ｆｌｏｗ  Ｒａｔｅ：ＭＦＲ）が、２０ｇ／１０ｍｉｎ．以上、好ましくは３０ｇ／１０ｍｉｎ．以上、さらに好ましくは４０ｇ／１０ｍｉｎ．以上である。ただし、通常、１００ｇ／１０ｍｉｎ．以下である。非極性部材の流動性がこの範囲であれば、凹凸形状の転写性に優れるので好ましい。つまり、ＭＦＲが上記範囲内であれば、射出成形等により、容易にスタンパが形成できる。
【００３３】
ここで、ＭＦＲは、ＩＳＯ１１３３に準拠して、非極性部材の融点以上で分解温度以下の温度範囲において、荷重２１．１８Ｎで測定したときの測定値を表す。また、特にポリプロピレン、エチレン・プロピレン共重合体においては、ＪＩＳ  Ｋ６９２１−１に準拠し、温度２３０℃における測定値を表す。
また、非極性部材の光透過性としては、波長３００ｎｍ〜４００ｎｍの光に対して、厚さ０．６ｍｍの試験片における透過率が、通常１０％以上、好ましくは３０％以上、さらに好ましくは５０％以上である。一方、非極性部材の透過率は、高ければ高いほど好ましいが、通常、９９．９％以下となる。
【００３４】
また非極性部材として高分子材料を用いる場合、光透過性スタンパは、この非極性高分子材料の他、若干の離型剤、帯電防止剤、不純物を含んでも良い。この場合、光透過性スタンパにおける非極性高分子材料の割合は、９５重量％以上であることが好ましく、９８％重量以上であることがより好ましく、９９％重量以上であることが最も好ましい。但し、非極性高分子材料以外の材料を用いる場合の非極性高分子材料の含有量の上限は、通常９９．９９９重量％となる。
【００３５】
本実施の形態において使用される光透過性スタンパ１１０は、形状安定性及びハンドリングの容易さの点で、厚さは、通常、０．３ｍｍ以上とするのが望ましい。但し、通常、５ｍｍ以下である。光透過性スタンパ１１０の厚さがこの範囲であれば、十分な光透過性を有するため、光透過性スタンパ１１０を介して紫外線を照射しても、紫外線硬化性樹脂等を効率よく硬化させることが出来、生産性を向上させることが出来る。
また、光透過性スタンパ１１０の外径は、第１基板１０１の外径（光記録媒体１００の外径）より大きくすることが好ましい。光透過性スタンパ１１０の外径を第１基板１０１の外径より予め大きく設計しておくと、射出成形の際に、光透過性スタンパ１１０の第１基板１０１の外径より外側の外周部にも余裕を持って凹凸形状を形成することが可能となり、光透過性スタンパ１１０の全面にわたって良好な凹凸形状を形成することが出来る。
【００３６】
また、第１基板１０１の外径よりも光透過性スタンパ１１０の外径を大きくすることにより、中間層１０４（紫外線硬化性樹脂原料層１０４ａ）の外径よりも光透過性スタンパ１１０の外径が大きくなる。このようにすると、中間層１０４の端面の形状を良好にしやすくなる。つまり、光透過性スタンパ１１０を紫外線硬化性樹脂原料層１０４ａ上に載置した際に、光透過性スタンパ１１０の外周端部に紫外線硬化性樹脂原料層１０４ａの樹脂が付着することがある。この樹脂は、光透過性スタンパを剥離する際にバリとなる場合がある。従って、中間層１０４（紫外線硬化性樹脂原料層１０４ａ）の外径よりも光透過性スタンパ１１０の外径が大きいと、バリとなりやすい紫外線硬化性樹脂原料層１０４ａの端部に存在する樹脂が、中間層１０４の外径よりも外側に存在することとなる。その結果、バリが発生したとしても、バリ発生の部分を取り除くことによって、中間層１０４の端面の形状を良好とすることができる。
具体的には、光透過性スタンパ１１０の外径は、第１基板１０１の外径より、直径で通常１ｍｍ以上、好ましくは２ｍｍ以上大きくすることが好ましい。但し、通常、直径で１５ｍｍ以下、好ましくは１０ｍｍ以下であることが好ましい。
【００３７】
続いて、図１（ｄ）に示すように、有機色素を含む塗布液を、スピンコート等により中間層１０４表面に塗布する。そして、塗布液に使用した溶媒を除去するために加熱等を行い、第２記録層１０５を成膜する。この場合、加熱する温度は、中間層１０４を構成する樹脂のガラス転移温度以上の温度とすることが好ましい。上記温度で加熱することにより、中間層１０４の収縮が原因と考えられる第１基板１０１に反りが発生する現象を抑制することが可能となる。尚、本実施の形態は、第２記録層１０５を中間層１０４上に直接形成したが、他の層（例えば保護層やバッファー層）を介して第２記録層１０５を形成してもよいことはいうまでもない。上記工程を経れば、積層型多層光記録媒体を効率よく製造することができる。
【００３８】
次に、図１（ｅ）示すように、Ａｇ合金等をスパッタ蒸着することにより第２記録層１０５上に第２反射層１０６を成膜する。その後、図１（ｆ）に示すように、ポリカーボネートを射出成形して得られた鏡面基板としての第２基板１０８を、接着層１０７を介して第２反射層１０６に貼り合わせて光記録媒体１００の製造が完了する。
接着層１０７は、不透明であっても、表面が多少粗くてもよく、また、遅延硬化型の接着剤も問題なく使用できる。例えば、第２反射層１０６上にスクリーン印刷等の方法で接着剤を塗布し、紫外線を照射してから第２基板１０８を載置し、押圧することにより接着層１０７を形成できる。また、第２反射層１０６と第２基板１０８との間に感圧式両面テープを挟んで押圧することにより接着層１０７を形成することも可能である。
図１（ｆ）の層構成は上記の通り、２つの記録層を有する光記録媒体の一例である。従って、当然ながら図１（ｆ）に図示しない他の層（例えば、第１基板１０１と第１記録層１０２との間に下地層を挿入する。）を用いてもよいことはいうまでもない。
【００３９】
（本実施の態様が適用される光記録媒体の製造方法のさらに好ましい態様）
本実施の態様においては、光透過性スタンパの外径を第１基板の外径よりも大きくすることが好ましい。この点について、光透過性スタンパの載置及び剥離についてさらに説明する。
図３は、光透過性スタンパの載置及び剥離の一例を示す図である。図３には、光透過性スタンパ３１０の外径が第１基板１０１の外径ひいてはデータ基板１１１の外径と同一である場合における、光透過性スタンパ３１０の載置及び光透過性スタンパ３１０の剥離後の一例が示されている。ここで、データ基板１１１は、第１基板１０１上に第１記録層１０２と第１反射層１０３とが順番に積層された構造を有する。
【００４０】
図３（ａ）に示すように、樹脂原料層３０４ａ上に光透過性スタンパ３１０を載置した場合、樹脂原料層３０４ａが光透過性スタンパ側にはみ出して端部バリ樹脂原料層３０１ａを形成することがある。これは、樹脂原料層３０４ａ（通常は紫外線硬化性樹脂で形成）が未だ硬化しておらず、流動性を有するからである。次に、図３（ｂ）に示すように、樹脂原料層３０４ａ（図３（ａ））および端部バリ樹脂原料層３０１ａ（図３（ａ））を硬化させた後に光透過性スタンパ３１０を剥離すると、中間層３０４に端部バリ３０１が形成される。この端部バリ３０１は、光透過性スタンパ３１０の外径とデータ基板１１１の外径とが同一であるために、データ基板１１１の外径に非常に近い領域に形成されることとなる。また、端部バリ３０１は、中間層３０４の大きさと比較して非常に小さい。例えば、中間層３０４の直径が１２０ｍｍであるのに対し、端部バリ３０１は数十μｍのオーダーとなる。このため、端部バリ３０１のみを取り除いて、良好な中間層３０４の端面形状を得ることは、工業的に難しい場合がある。
【００４１】
このような端部バリ３０１が発生する場合においては、光透過性スタンパ３１０の外径を第１基板１０１の外径ひいてはデータ基板１１１の外径よりも大きくすることが好ましい。この点について図４を用いて説明する。
図４は、光透過性スタンパの載置及び剥離の他の一例を示す図である。図４には、光透過性スタンパ４１０の外径が第１基板１０１の外径ひいてはデータ基板１１１の外径よりも大きい場合における、光透過性スタンパ４１０の載置及び光透過性スタンパ４１０の剥離後の一例が示されている。ここで、データ基板１１１は、第１基板１０１上に第１記録層１０２と第１反射層１０３とが順番に積層された構造を有する。
図４（ａ）においては、光透過性スタンパ４１０の外径が第１基板１０１ひいてはデータ基板１１１よりも大きくなっている。このため、光透過性スタンパ４１０を樹脂原料層４０４ａ上に載置した際に、樹脂原料層４０４ａの端部が広がって光透過性スタンパ４１０の外周方向へはみ出すようになる。そして、端部バリ樹脂原料層４０１ａを形成する。これは、樹脂原料層４０４ａ（通常は、紫外線硬化性樹脂で形成）が未だ硬化しておらず、流動性を有するからである。
【００４２】
光透過性スタンパ４１０の外径がデータ基板１１１よりも大きいので、端部バリ樹脂原料層４０１ａは、データ基板１１１の外径よりも外側に大きく広がることになる。次に、図４（ｂ）に示すように、樹脂原料層４０４ａ（図４（ａ））および端部バリ樹脂原料層４０１ａ（図４（ａ））を硬化させた後に光透過性スタンパ４１０を剥離すると、中間層４０４に端部バリ４０１が形成される。そして、この端部バリ４０１は、端部バリ樹脂原料層４０１ａ（図４（ａ））と同様に、データ基板１１１の外径（中間層４０４の外径）よりも外側に大きく広がった形状となる。このため、矢印４２０ａ及び４２０ｂより外側の領域に存在する端部バリ４０１を取り除いて、良好な中間層４０４の端面形状を得ることが容易となる。
【００４３】
光透過性スタンパ４１０の外径を第１基板１０１の外径ひいてはデータ基板１１１の外径よりも大きくした場合において、中間層４０４の端面形状を良好にしやすい具体例についてさらに説明する。
図５は、光透過性スタンパの載置及び剥離のさらに他の一例を示す図である。図５には、光透過性スタンパ５１０の外径が第１基板１０１の外径ひいてはデータ基板１１１の外径よりも大きい場合における、光透過性スタンパ５１０の載置及び光透過性スタンパ５１０の剥離後の一例が示されている。ここで、データ基板１１１は、第１基板１０１上に第１記録層１０２と第１反射層１０３とが順番に積層された構造を有する。
図５（ａ）においては、光透過性スタンパ５１０の凹凸形状を有する面の上に別の樹脂原料層５０４ａ２が形成されている。そして、この樹脂原料層５０４ａ２と、データ基板１１１上に形成された樹脂原料層５０４ａ１と、が向かい合うようにして、光透過性スタンパ５１０が載置される。光透過性スタンパ５１０上に設けた樹脂原料層５０４ａ２は、端部樹脂原料層５０５ａの分だけ、データ基板１１１（第１基板１０１）の外径よりも大きい外径を有することとなる。このため、データ基板１１１の外径よりも外側に樹脂原料層５０４ａ２が大きく張り出すこととなる。そして、端部バリ樹脂原料層５０１ａは、樹脂原料層５０４ａ２の外側（端部樹脂原料層５０５ａの外側）に形成されることとなる。
【００４４】
次に、図５（ｂ）に示すように、樹脂原料層５０４ａ１（図５（ａ））、樹脂原料層５０４ａ２（図５（ａ））、および端部バリ樹脂原料層５０１ａ（図５（ａ））を硬化させた後に光透過性スタンパ５１０を剥離すると、中間層５０４に端部バリ５０１が形成される。そして、この端部バリ５０１は、データ基板１１１の外径の外側に大きく張り出した端部中間層５０５のさらに外側に形成されている。従って、データ基板１１１の外径よりも外側に存在する端部中間層５０５は、矢印５２０ａと矢印５２０ｂの位置から取り除きやすい。この結果、図５に示すようにすることにより、工業生産の観点から、良好な端面形状を有する中間層５０４４をより得やすくなる。
【００４５】
図４、図５における、第１基板１０１ひいてはデータ基板１１１の外径よりも外側に形成された中間層（図４（ｂ）では端部バリ４０１、図５（ｂ）では端部中間層５０５と端部バリ５０１）は、上述の通り、通常、第１基板１０１ひいてはデータ基板１１１の外径と、略同一の外径を有する中間層４０４（図４（ｂ）），５０４４（図５（ｂ））から切り離す必要がある。
上記外側に形成された端部バリ４０１（図４（ｂ））、端部中間層５０５と端部バリ５０１（図５（ｂ））の除去は、光透過性スタンパ４１０，５１０の剥離前又は剥離後のいずれにおいて行ってもよい。生産効率の観点及び中間層４０４（図４（ｂ）），５０４４（図５（ｂ））の外径の寸法精度を向上させる観点から、上記外側に形成された中間層は、光透過性スタンパ４１０，５１０の剥離前に取り除くことが好ましい。つまり、通常、中間層４０４（図４（ｂ）），５０４４（図５（ｂ））の膜厚は薄いので（通常数十μｍオーダー）剥離後の除去を高精度に行うことが工業的に困難となる場合がある。また、光透過性スタンパ４１０，５１０の剥離後に、端部バリ４０１（図４（ｂ））、端部中間層５０５と端部バリ５０１（図５（ｂ））を除去した場合には、除去した部分が異物（ゴミ）となって光記録媒体に付着しやすい。
【００４６】
尚、データ基板１１１又は第１基板１０１の外径よりも外側に形成された中間層（図４（ｂ）では端部バリ４０１のことをいう。図５（ｂ）では端部中間層５０５と端部バリ５０１のことをいう。以下、「中間層のはみ出し部」という場合がある。）の除去方法は、特に限定されない。このような方法としては、例えば、「中間層のはみ出し部」を溶媒で溶解させる方法を挙げることができる。また、例えば、「中間層のはみ出し部」を機械的に研磨する方法を挙げることもできる。また、例えば、「中間層のはみ出し部」を機械的に切除する方法を挙げることもできる。さらに、例えば、「中間層のはみ出し部」を光学的に除去する方法を挙げることができる。これら方法のうち、端面形状の精度を良好にする点及び工業生産上使用しやすい点から好ましいのは、光学的に除去する方法である。光学的に除去する方法としては、「中間層のはみ出し部」を、レーザー光を照射することにより取り除く方法が好ましい。
【００４７】
つまり、例えば、「中間層のはみ出し部」と中間層４０４（図４（ｂ）），５０４４（図５（ｂ））の外径（データ基板１１１又は第１基板１０１の外径と略同一の外径）との間にレーザー光を照射することによって、「中間層のはみ出し部」を切り離し、光透過性スタンパ４１０，５１０とともに剥離する方法が挙げられる（以下、この方法を「レーザートリミング」という場合がある。）。ここで、使用するレーザーとしては、工業生産上用いることができるものであれば限定されない。中間層４０４（図４（ｂ）），５０４４（図５（ｂ））の端部形状及び光透過性スタンパ４１０，５１０を痛めないパワーを有するレーザーとして好ましいのは、ＣＯ２レーザー（波長：１０．６μｍ）である。ＣＯ２レーザーの出力装置としては、工業的に一般的に用いられているものであれば特に制限されない。また、ＣＯ２レーザーの出力も、中間層４０４（図４（ｂ）），５０４４（図５（ｂ））のはみ出し部を取り除けるものであれば特に制限はなく、適宜調整して用いればよい。
【００４８】
また、レーザートリミングは、中間層４０４（図４（ｂ）），５０４４（図５（ｂ））が積層されたデータ基板１１１を固定してレーザーを回転させても良く、レーザー照射位置を固定した状態で中間層４０４（図４（ｂ）），５０４４（図５（ｂ））が積層されたデータ基板１１１を回転させてもよい。工業的に簡便（装置を簡略化しやすい）なのは、後者の方法である。
【００４９】
以下、レーザートリミングの具体的な一例について説明する。
図６は、レーザートリミング及び光透過性スタンパの剥離の一例を示す図である。図６（ａ）は、図４（ａ）のように光透過性スタンパ６１０を樹脂原料層（図６（ａ）中には図示しない。）上に載置し、その後樹脂原料層（図６（ａ）中には図示しない。）を硬化させて中間層６０４を形成し、そして、レーザートリミングで「中間層のはみ出し部」（端部バリ６０１）を取り除いた状態を示す図である。図６（ｂ）は、レーザートリミング後に光透過性スタンパ６１０を剥離した状態を示す。ここで、データ基板１１１は、第１基板１０１上に第１記録層１０２と第１反射層１０３とが順番に積層された構造を有する。
図６（ａ）に示すように、中間層６０４の外径（データ基板１１１又は第１基板１０１と略同一の外径）に沿って、レーザー照射装置（図６（ａ）では図示しない）からレーザーを照射して、中間層６０４の外径を形成する。この際に、例えば、データ基板１１１を回転させることにより、中間層６０４の外周を形成することができる。そして、その後、図６（ｂ）に示すように、光透過性スタンパ６１０を剥離すればよい。
【００５０】
図７は、レーザートリミング及び光透過性スタンパの剥離の他の一例を示す図である。図７（ａ）は、図５（ａ）のように光透過性スタンパ７１０を樹脂原料層（図７（ａ）中には図示しない。）上に載置し、その後、樹脂原料層（図７（ａ）中には図示しない。）を硬化させて中間層７０４を形成し、そして、レーザートリミングで「中間層のはみ出し部」（端部中間層７０５及び端部バリ７０１）を取り除いた状態を示す図である。図７（ｂ）は、レーザートリミング後に光透過性スタンパ７１０を剥離した状態を示す。
図７（ａ）に示すように中間層７０４の外径（データ基板１１１又は第１基板１０１と略同一の外径）に沿ってレーザー照射装置（図７（ａ）では図示しない）からレーザーを照射して、中間層７０４の外径を形成する。この際に、例えば、データ基板１１１を回転させることにより、中間層７０４の外周を形成することができる。そして、その後、図７（ｂ）に示すように、光透過性スタンパ７１０を剥離すればよい。図７においては、端部中間層７０５が大きく取られているので、「中間層のはみ出し部」（端部中間層７０５と端部バリ７０１）が取り除きやすくなっている。
【００５１】
次に、光透過性スタンパの剥離方法について詳細に説明する。光透過性スタンパの剥離の方法は特に制限されないが、好ましいのは、基板と光透過性スタンパとの間にナイフエッジ等の治具を挿入して、光透過性スタンパを剥離する方法である。ナイフエッジ等の治具を使用することにより、光透過性スタンパの剥離を工業的に容易に行うことができる。
図８及び図９を用いて、一例として、ナイフエッジを挿入して光透過性スタンパを剥離する方法を説明する。
図８は、光透過性スタンパが載置された状態の一例を示す斜視図と断面図である。図８（ａ）は、平面円環形状を有するデータ基板１１１上に平面円環形状を有する光透過性スタンパ８１０が載置された斜視図である。図８（ｂ）は、図８（ａ）のＡ−Ａ’における断面図である。
また、図９は、光透過性スタンパとデータ基板との剥離方法の一例を説明するための図である。図９には、図８においてナイフエッジを用いた光透過性スタンパの剥離についての説明図が示されている。尚、図８、図９においては、図を見やすくするために、記録層や反射層は図示していない。
【００５２】
図８（ａ）において平面円環形状を有するデータ基板１１１上には、データ基板１１１の内径よりも大きな内径を有する中間層８０４が形成されている。そして、中間層８０４の内径よりも小さい内径を有し、データ基板１１１（中間層８０４）の外径よりも大きい外径を有する平面円環形状の光透過性スタンパ８１０が中間層８０４上に載置されている。ここで、平面円環形状とは、例えば、ＣＤやＤＶＤ等のような円盤形状であって円の中心から所定の長さの空洞部分が形成された形状をいう（図８（ａ）参照）。
そして、光透過性スタンパ８１０の剥離は、データ基板１１１及び光透過性スタンパ８１０の内径側から、データ基板１１１と光透過性スタンパ８１０との間（図８（ｂ）の矢印８１１）にナイフエッジを挿入することによって行われる。内径側からナイフエッジを挿入する方法は、工業生産上も有利な方法である。
【００５３】
より具体的には、図９（ａ）、図９（ｂ）に示すように、データ基板１１１と光透過性スタンパ９１０との間にナイフエッジ９２０を挿入して、光透過性スタンパ９１０を一部剥離する。その後、図９（ｃ）に示すように、圧縮空気を流し込むと同時にデータ基板１１１と光透過性スタンパ９１０とをゆっくりと引き離し、光透過性スタンパ９１０を完全に剥離する。
【００５４】
図１０は、光透過性スタンパとデータ基板との剥離方法の別の一例を説明するための図である。図１０には、ナイフエッジ１０２０を挿入する際の光透過性スタンパ１０１０、中間層１００４、及びデータ基板１１１の積層体の断面拡大図が示されている。図１０においては、図を見やすくするために記録層や反射層は図示していない。図１０に示すように、ナイフエッジ１０２０が挿入される部分における光透過性スタンパ１０１０の膜厚を薄くしている。このため、ナイフエッジ１０２０の挿入が良好に行われるようになるため好ましい。
【００５５】
（本実施の形態が適用される光記録媒体）
尚、本実施の形態は、積層型多層光記録媒体の製造方法として、有機色素を含む２つの記録層を有するデュアルレイヤタイプの片面２層ＤＶＤ−Ｒを例に挙げて説明したが、これに限られるものではない。即ち、データ基板上に、直接又は他の層を介して樹脂原料層を塗布し、凹凸形状を有する光透過性スタンパを固着した後に剥離して、樹脂に光透過性スタンパの凹凸形状を転写して樹脂層を形成する工程を含む製造方法によって製造される光記録媒体又は光記録媒体用積層体であれば、本発明の効果が良好に発揮される。つまり、非極性部材からなる光透過性スタンパを用いることにより、他の構成の光記録媒体に対しても本実施の形態の製造方法を適用することができる。
例えば、記録層を１層のみ有する光記録媒体に適用することもできる。また、記録層を３層以上有し、中間層を２層以上有する光記録媒体に適用することもできる。この場合、２層以上の中間層のそれぞれを形成するのに本実施の形態の製造方法を適用することができる。さらに、上述した実施形態では、いわゆる基板面入射型の光記録媒体の製造方法について説明したが、いわゆる膜面入射型の光記録媒体の製造方法にも当然に適用することができる。
【００５６】
次に、図１（ｆ）に示された片面２層ＤＶＤ−Ｒに代表される片面２層の光記録媒体１００を構成する各層について簡単に説明する。
（第１基板）
第１基板１０１は、光透過性を有し、複屈折率が小さい等、光学特性に優れることが望ましい。また、第１基板１０１は、射出成形が容易である等成形性に優れることが望ましい。さらに、第１基板１０１は、吸湿性が小さいことが望ましい。更に、第１基板１０１は、光記録媒体がある程度の剛性を有するよう、形状安定性を備えることが望ましい。第１基板１０１を構成する材料としては、特に限定されないが、例えば、アクリル系樹脂、メタクリル系樹脂、ポリカーボネート樹脂、ポリオレフィン系樹脂（特に非晶質ポリオレフィン）、ポリエステル系樹脂、ポリスチレン樹脂、エポキシ樹脂、ガラス等が挙げられる。第１基板１０１の厚さは、通常、２ｍｍ以下、好ましくは１ｍｍ以下である。対物レンズと記録層との距離が小さく、また、基板が薄いほどコマ収差が小さい傾向があり、記録密度を上げやすい。但し、光学特性、吸湿性、成形性、形状安定性を十分得るために、通常１０μｍ以上、好ましくは３０μｍ以上である。
【００５７】
（第１記録層）
第１記録層１０２は、通常、ＣＤ−Ｒや片面型ＤＶＤ−Ｒ等に用いられる光記録媒体に用いる記録層に比較して、より高感度である必要がある。本実施の形態が適用される光記録媒体１００においては、入射したレーザー光１０９のパワーが、後述する第１反射層１０３の存在等で半減し、約半分のパワーで記録が行われるために、特に感度が高い必要がある。また、第１記録層１０２に使用される色素は、３５０〜９００ｎｍ程度の可視光〜近赤外域に最大吸収波長λｍａｘを有し、青色〜近マイクロ波レーザーでの記録に適する色素化合物が好ましい。通常、ＣＤ−Ｒに用いられるような波長７７０〜８３０ｎｍ程度の近赤外レーザーでの記録に適する色素、ＤＶＤ−Ｒに用いられるような波長６２０〜６９０ｎｍ程度の赤色レーザーでの記録に適する色素、あるいは波長４１０ｎｍや５１５ｎｍ等のいわゆるブルーレーザーでの記録に適する色素等が、色素化合物としてより好ましい。
【００５８】
第１記録層１０２に使用される色素としては、特に限定されないが、通常、有機色素材料が使用される。有機色素材料としては、例えば、大環状アザアヌレン系色素（フタロシアニン色素、ナフタロシアニン色素、ポルフィリン色素等）、ピロメテン系色素、ポリメチン系色素（シアニン色素、メロシアニン色素、スクワリリウム色素等）、アントラキノン系色素、アズレニウム系色素、含金属アゾ系色素、含金属インドアニリン系色素等が挙げられる。これらの色素は１種又は２種以上混合して用いても良い。第１記録層１０２の膜厚は、記録方法等により適した膜厚が異なるため、特に限定されないが、十分な変調度を得るために、通常、５ｎｍ以上、好ましくは１０ｎｍ以上であり、特に好ましくは２０ｎｍ以上である。但し、光を透過させる必要があるため、通常、３μｍ以下であり、好ましくは１μｍ以下、より好ましくは２００ｎｍ以下である。第１記録層１０２の成膜方法としては、特に限定されないが、通常、真空蒸着法、スパッタリング法、ドクターブレード法、キャスト法、スピンコート法、浸漬法等一般に行われている薄膜形成法が挙げられる。成膜方法は、量産性、コスト面からはスピンコート法等の湿式成膜法が好ましい。また、均一な記録層が得られるという点から、真空蒸着法が好ましい。
【００５９】
（第１反射層）
第１反射層１０３は、記録再生光の吸収が小さく、光透過率が、通常４０％以上あり、かつ適度な光反射率を有する必要がある。例えば、反射率の高い金属を薄く設けることにより適度な透過率を持たせることができる。また、ある程度の耐食性があることが望ましい。更に、第１反射層１０３の上層（ここでは中間層１０４）からの他の成分の浸み出しにより第１記録層１０２が影響されないような遮断性を持つことが望ましい。
第１反射層１０３の厚さは、通常、５０ｎｍ以下、好ましくは３０ｎｍ以下、更に好ましくは２０ｎｍ以下である。上記範囲とすることにより、光透過率を４０％以上としやすくなる。但し、第１反射層１０３の厚さは、第１記録層１０２が第１反射層１０３上に存在する層により影響されないために、通常３ｎｍ以上、好ましくは５ｎｍ以上である。
【００６０】
第１反射層１０３を構成する材料としては、特に限定されないが、再生光の波長における反射率が適度に高いものが好ましい。第１反射層１０３には、例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ、希土類金属等の金属又は半金属を単独あるいは合金にして用いることが可能である。
第１反射層１０３を形成する方法としては、例えば、スパッタ法、イオンプレーティング法、化学蒸着法、真空蒸着法等が挙げられる。
【００６１】
（中間層）
中間層１０４は、透明且つ溝やピットの凹凸形状が形成可能であり、また接着力が高い樹脂から構成される。さらに、硬化接着時の収縮率が小さい樹脂を用いると、媒体の形状安定性が高く好ましい。さらに、中間層１０４は、第２記録層１０５にダメージを与えない材料からなることが望ましい。また、中間層１０４は、通常、第２記録層１０５と相溶しやすい場合が多い。このため、中間層１０４と第２記録層１０５との相溶を防いで第２記録層１０５に与えるダメージを抑えるために、両層の間に適当なバッファー層を設けることが望ましい。また、中間層１０４は、第１反射層１０３との間にバッファー層を設けることもできる。中間層１０４の膜厚は、正確に制御されることが好ましく、通常５μｍ以上、好ましくは１０μｍ以上が必要である。但し、通常、１００μｍ以下、好ましくは７０μｍ以下である。
【００６２】
中間層１０４には、凹凸形状が螺旋状又は同心円状に設けられる。そしてこの凹凸形状が溝及びランドを形成する。通常、このような溝及び／又はランドを記録トラックとして、第２記録層１０５に情報が記録・再生される。溝幅は、通常、２００〜５００ｎｍ程度であり、溝深さは１２０〜２５０ｎｍ程度である。また記録トラックが螺旋状である場合、トラックピッチは０．１〜２．０μｍ程度であることが好ましい。
【００６３】
中間層１０４を構成する材料としては、例えば、熱可塑性樹脂、熱硬化性樹脂、放射線硬化性樹脂等を挙げることができる。熱可塑性樹脂、熱硬化性樹脂等を用いた中間層１０４は、適当な溶剤に熱可塑性樹脂等を溶解して塗布液を調製する。そして、この塗布液を塗布し、乾燥（加熱）することによって、中間層１０４を形成することができる。放射線硬化性樹脂を用いた中間層１０４は、そのまま若しくは適当な溶剤に溶解して塗布液を調製する。そして、放射線硬化性樹脂を用いた中間層１０４は、この塗布液を塗布し、適当な放射線を照射して硬化させることによって形成することができる。これらの材料は単独または混合して用いても良い。さらに、中間層１０４は、多層膜にして用いても良い。塗布方法としては、スピンコート法やキャスト法等の塗布法等の方法が用いられるが、この中でもスピンコート法が好ましい。高粘度の樹脂を用いた中間層１０４は、スクリーン印刷等によっても塗布形成できる。放射線硬化性樹脂は、２０〜４０℃において液状であるものを用いることが好ましい。上記放射線硬化性樹脂を用いることにより溶媒を用いることなく塗布できるので、生産性が向上する。また、粘度は２０〜４０００ｍＰａ・ｓとなるように調製するのが好ましい。
【００６４】
中間層１０４の材料の中でも、放射線硬化性樹脂が好ましく、中でも、紫外線硬化性樹脂が好ましい。これらの樹脂の採用により、光透過性スタンパの凹凸形状の転写が行いやすくなる。紫外線硬化性樹脂としては、ラジカル系紫外線硬化性樹脂（ラジカル重合型の紫外線硬化性樹脂）とカチオン系紫外線硬化性樹脂（カチオン重合型の紫外線硬化性樹脂）が挙げられ、いずれも使用することができる。ラジカル系紫外線硬化性樹脂は、紫外線硬化性化合物と光重合開始剤を必須成分として含む組成物が用いられる。ラジカル系紫外線硬化性化合物としては、単官能（メタ）アクリレート及び多官能（メタ）アクリレートを重合性モノマー成分として用いることができる。これらは、各々、単独または２種類以上併用して用いることができる。ここで、アクリレートとメタアクリレートとを併せて（メタ）アクリレートと称する。光重合開始剤としては、分子開裂型または水素引き抜き型のものが好ましい。本発明においては、ラジカル重合型のアクリル酸エステルを主体とする未硬化の紫外線硬化性樹脂前駆体を用いて、これを硬化させて中間層を得ることが好ましい。
【００６５】
カチオン系紫外線硬化性樹脂としては、例えば、カチオン重合型の光開始剤を含むエポキシ樹脂が挙げられる。エポキシ樹脂としては、例えば、ビスフェノールＡ−エピクロールヒドリン型、脂環式エポキシ、長鎖脂肪族型、臭素化エポキシ樹脂、グリシジルエステル型、グリシジルエーテル型、複素環式系等が挙げられる。エポキシ樹脂としては、遊離した塩素および塩素イオン含有率が少ないものを用いるのが好ましい。塩素の量は、１重量％以下が好ましく、より好ましくは０．５重量％以下である。カチオン重合型の光開始剤としては、スルホニウム塩、ヨードニウム塩、ジアゾニウム塩等が挙げられる。
【００６６】
（第２記録層）
第２記録層１０５は、前述した第１記録層１０２の場合と同様に、通常ＣＤ−Ｒや片面型ＤＶＤ−Ｒ等の光記録媒体に用いる記録層より高感度である必要がある。また、第２記録層１０５は、良好な記録再生特性を実現するためには低発熱で高屈折率な色素であることが望ましい。更に、第２記録層１０５と第２反射層１０６との組合せにおいて、光の反射及び吸収を適切な範囲とすることが望ましい。第２記録層１０５を構成する材料、成膜方法等については、第１記録層１０２と同様とすればよい。第２記録層１０５の製膜方法は、湿式製膜法が好ましい。第２記録層１０５の膜厚は、記録方法等により適した膜厚が異なるため、特に限定されないが、通常１０ｎｍ以上、好ましくは３０ｎｍ以上、特に好ましくは５０ｎｍ以上である。但し、適度な反射率を得るために、第２記録層１０５の膜厚は、通常３μｍ以下、好ましくは１μｍ以下、より好ましくは２００ｎｍ以下である。第１記録層１０２と第２記録層１０５とに用いる材料は同じでも良いし異なっていてもよい。
【００６７】
（第２反射層）
第２反射層１０６は、高反射率、かつ高耐久性であることが望ましい。高反射率を確保するために、第２反射層１０６の厚さは、通常２０ｎｍ以上、好ましくは３０ｎｍ、更に好ましくは５０ｎｍ以上である。但し、記録感度を上げるためには、通常４００ｎｍ以下、好ましくは３００ｎｍ以下である。
第２反射層１０６を構成する材料としては、再生光の波長において反射率の十分高いものが好ましい。第２反射層１０６を構成する材料としては、例えば、Ａｕ、Ａｌ、Ａｇ、Ｃｕ、Ｔｉ、Ｃｒ、Ｎｉ、Ｐｔ、Ｔａ及びＰｄの金属を単独または合金にして用いることが可能である。これらの中でも、Ａｕ、Ａｌ、Ａｇは反射率が高く、第２反射層１０６の材料として適している。また、これらの金属を主成分とする以外に他の成分を含んでいても良い。他の成分の例としては、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｃｕ、Ｚｎ、Ｃｄ、Ｇａ、Ｉｎ、Ｓｉ、Ｇｅ、Ｔｅ、Ｐｂ、Ｐｏ、Ｓｎ、Ｂｉ及び希土類金属などの金属及び半金属を挙げることができる。第２反射層１０６を形成する方法としては、例えば、スパッタ法、イオンプレーティング法、化学蒸着法、真空蒸着法等が挙げられる。また、第２反射層１０６の上下に反射率の向上、記録特性の改善、密着性の向上等のために公知の無機系または有機系の中間層、接着層を設けることもできる。
【００６８】
（接着層）
接着層１０７は、接着力が高く、硬化接着時の収縮率が小さいと媒体の形状安定性が高く好ましい。また、接着層１０７は、第２反射層１０６にダメージを与えない材料からなることが望ましい。但し、ダメージを抑えるために両層の間に公知の無機系または有機系の保護層を設けることもできる。接着層１０７の膜厚は、通常、２μｍ以上、好ましくは５μｍ以上である。但し光記録媒体をできるだけ薄くするために、また硬化に時間を要し生産性が低下する等の問題があるため、接着層１０７の膜厚は、通常、１００μｍ以下が好ましい。接着層１０７の材料は、中間層１０４の材料と同様のものを用いることができる。また、接着層１０７としては、感圧式両面テープ等も使用可能である。感圧式両面テープを第２反射層１０６と第２基板１０８との間に挟んで押圧することにより、接着層１０７を形成できる。
【００６９】
（第２基板）
第２基板１０８は、機械的安定性が高く、剛性が大きいことが好ましい。また接着層１０７との接着性が高いことが望ましい。このような材料としては、第１基板１０１に用いうる材料と同じものを用いることができる。また、上記材料としては、例えば、Ａｌを主成分としたＡｌ−Ｍｇ合金等のＡｌ合金基板や、Ｍｇを主成分としたＭｇ−Ｚｎ合金等のＭｇ合金基板、シリコン、チタン、セラミックスのいずれかからなる基板やそれらを組み合わせた基板等を用いることもできる。尚、第２基板１０８の材料は、成形性等の高生産性、コスト、低吸湿性、形状安定性等の点から、ポリカーボネートが好ましい。第２基板１０８の材料は、耐薬品性、低吸湿性等の点からは、非晶質ポリオレフィンが好ましい。また、第２基板１０８の材料は、高速応答性等の点からは、ガラス基板が好ましい。光記録媒体１００に十分な剛性を持たせるために、第２基板１０８はある程度厚いことが好ましく、第２基板１０８の厚さは、０．３ｍｍ以上が好ましい。但し、３ｍｍ以下、好ましくは１．５ｍｍ以下である。
【００７０】
（その他の層）
光記録媒体１００は、上記の積層構造において、必要に応じて任意の他の層を挟んでも良い。或いは媒体の最外面に任意の他の層を設けても良い。更に、光記録媒体１００には、必要に応じて、記録光又は再生光の入射面ではない面に、インクジェット、感熱転写等の各種プリンタ、或いは各種筆記具にて記入（印刷）が可能な印刷受容層を設けてもよい。また、光記録媒体１００を２枚、第１基板１０１を外側にして貼合わせてもよい。光記録媒体１００を２枚貼り合わせることにより、記録層を４層有する大容量の媒体を得ることができる。
【００７１】
尚、本実施の形態が適用される光記録媒体の製造方法を、相変化型の書き換え型コンパクトディスク（ＣＤ−ＲＷ、ＣＤ−Ｒｅｗｒｉｔａｂｌｅ）又は、相変化型の書き換え型ＤＶＤ（商品名：ＤＶＤ−ＲＷ、ＤＶＤ＋ＲＷ）に適用することができる。相変化型のＣＤ−ＲＷ又はＤＶＤ−ＲＷは、相変化型記録材料から構成された記録層における非晶質状態と結晶状態との屈折率差によって生じる反射率差および位相差変化を利用して記録情報信号の検出が行われる。相変化型記録材料の具体例としては、例えば、ＳｂＴｅ系、ＧｅＴｅ系、ＧｅＳｂＴｅ系、ＩｎＳｂＴｅ系、ＡｇＳｂＴｅ系、ＡｇＩｎＳｂＴｅ系、ＧｅＳｂ系、ＧｅＳｂＳｎ系、ＩｎＧｅＳｂＴｅ系、ＩｎＧｅＳｂＳｎＴｅ系等の材料が挙げられる。これらの中でも、結晶化速度を高めるために、記録層にＳｂを主成分とする組成を用いることが好ましい。
【実施例】
【００７２】
以下に実施例を示して、本実施の形態をさらに具体的に説明する。但し、本実施の形態はその要旨を超えない限り、以下の実施例に限定されるものではない。
（光透過性スタンパ）
ポリプロピレン（日本ポリケム株式会社製：ノバテック（登録商標）  ＰＰＭＧ０５ＢＳ）、非晶質ポリオレフィン（日本ゼオン株式会社製：ＺＥＯＮＯＲ（登録商標）  １０６０Ｒ）、ポリカーボネート（三菱エンジニアリングプラスティックス株式会社製：ＮＯＶＡＲＥＸ（登録商標）  ７０２０ＡＤ２：）を原料として用い、射出成形法により、それぞれ内径１５ｍｍの中心孔を有する外径１２０ｍｍ、厚さ０．６ｍｍの円盤状の光透過性スタンパを形成した。射出成形は、トラックピッチ０．７４μｍ、幅約０．３７μｍ、深さ約１６０ｎｍの案内溝を有するニッケル製原盤を使用して、射出成形機（日精工業株式会社製：ＭＯ４０Ｄ３Ｈ）で行った。各樹脂材料の主な成形条件を表１に示す。尚、原子間力顕微鏡（Ａｔｏｍｉｃ  Ｆｏｒｃｅ  Ｍｉｃｒｏｓｃｏｐｅ：ＡＦＭ）による測定の結果、射出成形によって得られた光透過性スタンパが、それぞれニッケル製原盤から正確に転写された案内溝を有していることが確認された。
また、図２は、波長２００ｎｍ〜５００ｎｍにおけるポリプロピレン製光透過性スタンパの光透過率の測定結果を示すグラフである。光透過率は、紫外可視分光光度計（日本分光株式会社製：Ｖ−５６０）を用いて測定した。
【００７３】
（光透過性スタンパの剥離試験）
２Ｐ法により光記録媒体を製造する方法において、紫外線硬化性樹脂原料層の上に上述した光透過性スタンパをそれぞれ載置し、紫外線を照射して紫外線硬化性樹脂を硬化させた。その後、光透過性スタンパの中心孔部分（内径側）から中間層の非塗布部にナイフエッジを差し込んだ。そして、力を加えて光透過性スタンパと紫外線硬化性樹脂原料層とを剥離させた。このときに、剥離性の評価を以下の基準により行った。
◎：容易に剥離できる。
○：やや力を要するが剥離できる。
×：剥離が困難である。
【００７４】
また、同一の光透過性スタンパを繰り返し使用し、使用可能な回数を求めた。この使用可能な回数とは、剥離性の観点から光透過性スタンパの繰り返し使用が可能な回数（繰り返し使用回数）を評価するためのものである。
【００７５】
（実施例１及び実施例２）
内径１５ｍｍの中心孔を有する外径１２０ｍｍの円盤状の基板上にスパッタリング法で形成された反射層上に、中間層を形成した。中間層は、以下のようにして形成した。
つまり、反射層上に、ラジカル重合型のアクリル酸エステルを主体とする未硬化の紫外線硬化性樹脂前駆体（粘度１２００ｍＰａ・ｓ）２．５ｇを、内径２５ｍｍの位置に円環状に滴下した後、回転数３５００ｒｐｍで１５秒間回転延伸させて、紫外線硬化性樹脂原料層を形成した。
次に、前述したポリプロピレン製光透過性スタンパ（実施例１）と非晶質ポリオレフィン製光透過性スタンパ（実施例２）とをそれぞれ用いて、真空排気下において光透過性スタンパの案内溝と紫外線硬化性樹脂原料層の塗布面とが対向するように貼り合わせた。続いて、窒素雰囲気下にて光透過性スタンパ側からメタルハライドランプを照射し、紫外線硬化性樹脂を硬化させて中間層を形成した。紫外線の照度及び積算光量は、波長３６５ｎｍの測定値で、それぞれ２１６ｍＷ／ｃｍ２、１０９２ｍＪ／ｃｍ２であった。
【００７６】
次に、前述した方法に従って光透過性スタンパの剥離試験を行い、ポリプロピレン製光透過性スタンパ及び非晶質ポリオレフィン製光透過性スタンパの剥離性と、繰り返し使用回数とを、それぞれ測定した。結果を表１に示す。
【００７７】
【表１】
2005166241.tif 000003
【００７８】
表１に示す結果から、ポリプロピレン製光透過性スタンパ（実施例１）及び非晶質ポリオレフィン製光透過性スタンパ（実施例２）を使用し、２Ｐ法により中間層を形成する場合は、光透過性スタンパと紫外線硬化性樹脂とは容易に剥離できることが分かる。また、これらの光透過性スタンパは、繰り返し使用できることが分かる。尚、紫外線硬化性樹脂により形成した中間層の表面をＡＦＭで観察したところ、光透過性スタンパから案内溝が精密に転写されていることが確認できた。
【００７９】
（比較例）
前述したポリカーボネート製光透過性スタンパを用いて、実施例１と同様な方法により紫外線硬化性樹脂を硬化させ光透過性スタンパの剥離試験を行った。結果を表１に示す。
表１に示す結果から、ポリカーボネート製光透過性スタンパと紫外線硬化性樹脂とは剥離が困難であり、ナイフエッジにより大きな力を加えても剥離せず、ポリカーボネート製光透過性スタンパに亀裂が入り破損した。
【００８０】
（実施例３）
内径１５ｍｍの中心孔を有する外径１２０ｍｍの円盤状の基板上に、スピンコート法で記録層及びスパッタリング法で反射層を形成した。そして、この反射層の上に、粘度２６０ｍＰａ・ｓのラジカル重合型のアクリル酸エステルを主体とする未硬化の紫外線硬化性樹脂前駆体２．３ｇを、内径２５ｍｍの位置に円環状に滴下した後、回転数４０００ｒｐｍで６秒間回転延伸させて、紫外線硬化性樹脂原料層を形成した。
そして、内径１５ｍｍの中心孔を有する外径１２０ｍｍの円盤状の、実施例２で用いたものと同様の非晶質ポリオレフィン製光透過性スタンパを用いて、真空排気下において非晶質ポリオレフィン製光透過性スタンパの案内溝と紫外線硬化性樹脂原料層の塗布面とが対向するように貼り合わせた。その後、窒素雰囲気下にて非晶質ポリオレフィン製光透過性スタンパ側から高圧水銀ランプを照射し、紫外線硬化性樹脂を硬化させて中間層を形成した。紫外線の照度は、波長３６５ｎｍの測定値で、８５ｍＷ／ｃｍ２であった。
【００８１】
中間層形成後、端部バリ（即ち、紫外線硬化性樹脂の端部の垂直方向バリを指す。）が形成されたので、この端部バリ部分を、ＣＯ２ガスレーザー（株式会社キーエンス製）を用いてレーザートリミングしようと試みた。しかし、端部バリ部分が微小であったため断念した。引き続き、図９に示すように、非晶質ポリオレフィン製光透過性スタンパの剥離試験を行ったところ、非晶質ポリオレフィン製光透過性スタンパの剥離は良好に行うことができた。非晶質ポリオレフィン製光透過性スタンパの剥離後に、非晶質ポリオレフィン製光透過性スタンパ側に端部バリの付着が観察された。この端部バリの大きさを測定した結果、８０μｍと大きなバリが観察された。尚、端部バリの大きさはテンコール・プロファイラー（ＴＥＮＣＯＲ  ｐｒｏｆｉｌｅｒ：ケーエルエー・テンコール株式会社製）を用いて測定した。
【００８２】
（実施例４）
光透過性スタンパの形状を、内径１５ｍｍの中心孔を有する外径１２４ｍｍの円盤状とした以外は、実施例３と同様の操作を行って中間層を形成した。
中間層を形成後、ＣＯ２ガスレーザー（株式会社キーエンス製）を用いて、光透過性スタンパの外径１２０ｍｍの位置に、ＣＯ２レーザーを中間層の外径に沿うように照射してレーザートリミングを行った。
その後、光透過性スタンパの剥離試験を行ったところ、光透過性スタンパの剥離は良好に行うことができた。さらに、光透過性スタンパに付着した端部バリ（紫外線硬化性樹脂の端部垂直方向バリ）の大きさを測定した。その結果、４μｍと非常に小さなバリが観察された。また、中間層の端部も良好な形状が保たれていた。
【図面の簡単な説明】
【００８３】
【図１】本実施の形態が適用される光記録媒体の製造方法を説明するための図である。
【図２】波長２００ｎｍ〜５００ｎｍにおけるポリプロピレン製光透過性スタンパの光透過率の測定結果を示すグラフである。
【図３】光透過性スタンパの載置及び剥離の一例を示す図である。
【図４】光透過性スタンパの載置及び剥離の他の一例を示す図である。
【図５】光透過性スタンパの載置及び剥離のさらに他の一例を示す図である。
【図６】レーザートリミング及び光透過性スタンパの剥離の一例を示す図である。
【図７】レーザートリミング及び光透過性スタンパの剥離の他の一例を示す図である。
【図８】光透過性スタンパが載置された状態の一例を示す斜視図と断面図である。
【図９】光透過性スタンパとデータ基板との剥離方法の一例を説明するための図である。
【図１０】光透過性スタンパとデータ基板との剥離方法の別の一例を説明するための図である。
【符号の説明】
【００８４】
１００…光記録媒体、１０１…第１基板、１０２…第１記録層、１０３…第１反射層、３０１ａ，４０１ａ，５０１ａ…端部バリ樹脂原料層、１０４ａ，３０４ａ，４０４ａ，５０４ａ１，５０４ａ２…樹脂原料層、３０１，４０１，５０１，６０１，７０１…端部バリ、１０４，３０４，４０４，５０４，６０４，７０４，８０４，９０４，１００４，５０４４…中間層、５０５ａ…端部樹脂原料層、５０５，７０５…端部中間層、１０５…第２記録層、１０６…第２反射層、１０７…接着層、１０８…第２基板、１０９…レーザー光、１１０，３１０，４１０，５１０，６１０，７１０，８１０，９１０，１０１０…光透過性スタンパ、１１１…データ基板、４２０ａ，４２０ｂ，５２０ａ，５２０ｂ，８１１…矢印、９２０，１０２０…ナイフエッジ
【図１】
2005166241.tif 000004
【図２】
2005166241.tif 000005
【図３】
2005166241.tif 000006
【図４】
2005166241.tif 000007
【図５】
2005166241.tif 000008
【図６】
2005166241.tif 000009
【図７】
2005166241.tif 000010
【図８】
2005166241.tif 000011
【図９】
2005166241.tif 000012
【図１０】
2005166241.tif 000013